誘電体フィルム上に金属蒸着電極を形成した金属化フィルムを一対とし、この一対の金属化フィルムに形成された夫々の金属蒸着電極が誘電体フィルムを介して対向するように重ね合わせて巻回または積層した素子と、この素子の両端面に形成された一対のメタリコン電極からなり、前記一対の金属化フィルムの金属蒸着電極のうち少なくとも一方は、アルミニウムを主成分とし、表面にMgAl2O4膜が形成された、金属化フィルムコンデンサ。前記MgAl2O4膜の膜厚みは、20nmより小さい、請求項1に記載の金属化フィルムコンデンサ。前記MgAl2O4膜の厚みは、0.4nm以上5nm以下である、請求項1に記載の金属化フィルムコンデンサ。金属化フィルムコンデンサは、電極が非常に薄いため水分により酸化劣化しやすく、通常、樹脂外装により水分の浸入を防ぎ、耐湿性能を確保している。近年、金属化フィルムコンデンサには、小型化が強く求められており、樹脂外装の厚みを薄くする取組みがなされている。特に、車両に搭載された金属化フィルムコンデンサは、その設置箇所によって過酷な高温高湿環境に晒されることが多く、また、耐電圧が高いために蒸着膜厚を小さくする必要があるため、より高い耐湿性能が求められる。そこで本発明は、金属化フィルムコンデンサの耐湿性を向上させることを目的とするものである。この課題を解決するために本発明は、一対の金属化フィルムの金属蒸着電極のうち少なくとも一方は、アルミニウムを主成分とし、表面にMgAl2O4膜が形成されたものである。本発明による金属化フィルムコンデンサは、優れた耐湿性を発揮することができる。その理由は、金属蒸着電極の表面にMgAl2O4膜を形成したことにより、金属蒸着電極の酸化を抑制でき、容量変化を抑制できるからである。またMgAl2O4膜は薄くても高い耐湿性を有するため、金属蒸着電極の膜厚を小さくすることができ、セルフヒーリング性を高く保つことができる。以上より本発明は、耐電圧特性を損なうことなく、耐湿性を高めることができる。以下、図1~図2を用いて、本発明の実施例における金属化フィルムコンデンサの構成について説明する。図1は本実施例の金属化フィルムコンデンサの構成を示した断面図であり、図2a、図2bは本発明の金属化フィルムコンデンサに用いられる一対の金属化フィルムの平面図である。図1において、第1の金属化フィルム1はP極用、第2の金属化フィルム2はN極用の金属化フィルムである。そして、これら第1の金属化フィルム1および第2の金属化フィルム2を一対として重ね合わせ、これを複数ターン巻回したものを素子として金属化フィルムコンデンサを形成している。図1に示すように、第1の金属化フィルム1は誘電体となるポリプロピレンからなるフィルム3aの片面上に金属蒸着電極4aが形成されている。端部には第2の金属化フィルム2と絶縁するために絶縁マージン5aが設けられている。この金属蒸着電極4aはメタリコン6aと接続されて電極を引き出す。メタリコン6aは、例えば亜鉛溶射により形成でき、金属蒸着電極4aの端面に形成される。金属蒸着電極4aは、図2aに示すように、容量を形成する有効電極部の幅W方向における略中央から絶縁マージン5aに向かう側に、縦マージン7aおよび横マージン8a図2に図示が形成されている。縦マージン7aと横マージン8aは、オイル転写により形成され、金属蒸着電極4aが蒸着されていない。これにより金属蒸着電極4aは、メタリコン6a側が大電極部9aとなり、絶縁マージン5a側が縦マージン7aおよび横マージン8aにより複数に区分けされた分割小電極部10aとなる。この分割小電極部10aは図2aに示されるように、大電極部9aとヒューズ11aにて電気的に並列に接続されており、また隣接する分割小電極部10aどうしもヒューズ12aにて電気的に並列に接続されている。ここで、大電極部9aは図2aに示されるように、フィルム3aの片面に有効電極部の幅Wの略中央部からメタリコン6aにかけて形成されている。各分割小電極部10aの幅は有効電極部の幅Wの約14で、フィルム3aの片面に有効電極部の幅Wの略中央部から絶縁マージン5aにかけて形成されている。なお、この分割小電極部10aは有効電極部幅W略中央部から絶縁マージン5aにかけて2つ設けた構成としたが、これに限らず3つ以上設けた構成としてもよい。実使用時において、絶縁の欠陥部分で短絡が生じた場合には短絡のエネルギーで欠陥部分周辺の金属蒸着電極4aが蒸発飛散して絶縁が復活する。この自己回復機能により、第1の金属化フィルム1、第2の金属化フィルム2間の一部が短絡しても金属化フィルムコンデンサの機能が回復する。また、分割小電極部10aの不具合により分割小電極部10aに大量の電流が流れた場合には、ヒューズ11a、あるいはヒューズ12aが飛散することで不具合の生じている部分の分割小電極部10aの電気的接続が切断され、金属化フィルムコンデンサの電流は正常な状態に戻る。第2の金属化フィルム2は、第1の金属化フィルム1と同様、図1に示されるように、誘電体となるポリプロピレンのフィルム3bの片面上に一端の絶縁マージン5bを除いて金属蒸着電極4bが形成されている。ただし、第2の金属化フィルム2と第1の金属化フィルム1とではメタリコンに接続される方向が異なり、第2の金属化フィルム2は、第1の金属化フィルム1が接続されたメタリコン6aと対向して配置されたメタリコン6bに接続されている。また、金属蒸着電極4bは、容量を形成する有効電極部の幅Wにおける略中央部から絶縁マージン5bに向かう側に、金属蒸着電極を有しない非蒸着の縦マージン7bおよび横マージン8bにより大電極部9bと複数の分割小電極部10bに区分されている。この分割小電極部10bは、図2bに示されるように第1の金属化フィルム1の分割小電極部10aと同様の構成となっており、大電極部9bとヒューズ11bにて並列接続され、また分割小電極部10bどうしもヒューズ12bにて並列接続されている。分割小電極部10b、ヒューズ11b、12bを備えることによる効果も第1の金属化フィルム1と同様である。なお本実施例では、金属蒸着電極4a、4bを大電極部9a、9b、分割小電極部10a、10bに区分けしたが、区分けしない場合も、コンデンサとして機能する。また本実施例ではフィルム3a、3bとしてポリプロピレンフィルムを用いたが、これ以外にもポリエチレンテレフタレート、ポリエチレンナフタレート、ポリフェニルサルファイド、ポリスチレンなどを用いてもよい。本実施例の金属化フィルムコンデンサでは第1の金属化フィルム1または第2の金属化フィルム2の金属蒸着電極4a、4bのうち少なくとも一方は、アルミニウムを主成分とし、表面にMgAl2O4膜が形成されている。実施例1実施例1の金属化フィルムコンデンサは上述の図1で示したような構成となっており、さらにP極である金属蒸着電極4a、N極である金属蒸着電極4bに用いる電極材料としてアルミニウムとマグネシウムの合金を用いた。なお、本実施例1の第1の金属化フィルム1と第2の金属化フィルム2は、同一の電極材料、誘電体材料ポリプロピレンのフィルムを用いて同一の製造方法から形成されるものであるため、下記に述べる本実施例1の金属化フィルムの特徴は第1の金属化フィルム1と第2の金属化フィルム2に共通するものである。アルミニウムとマグネシウムの合金からなる金属蒸着電極は、例えばアルミニウムとマグネシウムを交互に蒸着するか、あるいは同時に蒸着することで形成できる。マグネシウムはアルミニウムよりも金属-酸素結合1molあたりのギブスの標準生成エネルギーが小さい。したがってマグネシウムは、真空度や酸素導入により蒸着膜表面に拡散させることができる。このように、本実施例1の金属蒸着電極は、アルミニウムの層上にMgAl2O4膜が形成された構成とした。図3はX線光電子分光XPS分析結果から求めた、金属蒸着電極の表面からの深さ距離換算値nmと原子濃度atomとの関係を示す。金属蒸着電極の表面からの深さ換算値は、同条件における二酸化ケイ素膜のスパッタレートとアルミニウムのスパッタレートの比較から換算した。この結果から本実施例1では表層にMgが存在していることが分かる。また、X線回折XRDの結果から、MgAl2O4膜の存在が確認されている。これらの結果から、蒸着膜の表面にMgAl2O4膜が存在することが明らかである。一方、比較のための金属化フィルムコンデンサには、アルミニウムのみを蒸着した金属蒸着電極を用いた。この比較例の金属蒸着電極の表面には酸化膜としてAl2O3膜を形成した。このAl2O3膜は、例えば酸素ガスを蒸着機内に導入しながらアルミニウムを蒸着することによって形成するか、あるいはアルミニウムを蒸着した後酸化することで形成できる。本実施例1および比較例の金属化フィルムコンデンサを用いて耐湿試験および短時間耐電圧試験を行った。耐湿試験は、85°C/85r.h.の高温高湿度の条件下で500Vの電圧を900時間印加し続けた後のコンデンサの容量変化率を求めたものである。すなわち容量変化率は電圧印加後のコンデンサ容量Ct-電圧印加前のコンデンサ容量C0/C0を百分率で示すものある。短時間耐電圧試験は、サンプルの金属化フィルムとレファレンスの金属化フィルムとを用い、100°C雰囲気下、所定時間ごとに一定電圧ずつ昇圧し、コンデンサの容量変化率が-5になる電圧耐電圧を測定し、その電圧から耐電圧性を求めたものである。耐電圧の変化率はサンプルの耐電圧Vt-レファレンスの耐電圧V0/V0を百分率で示すものである。レファレンスの金属化フィルムは、蒸着膜表面を酸化させずにアルミニウムを蒸着した金属化フィルムを用いた。上記表1は本実施例1におけるMgAl2O4膜からなる酸化膜の膜厚みnmと耐湿試験における容量変化率および短時間耐電圧試験における耐電圧変化率との関係を示すものである。また表2は比較例のAl2O3膜からなる酸化膜の膜厚みnmと耐湿試験における容量変化率および短時間耐電圧試験における耐電圧変化率との関係を示すものである。各酸化膜の膜厚みは、走査型電子顕微鏡写真の断面観察によって酸素量と膜厚の関係を導出した。表1、表2から分かるように、MgAl2O4膜を用いた実施例1では、Al2O3膜を用いた比較例と比べて膜厚みが小さくても容量変化を抑えることができ、耐湿性に優れている。また本実施例1では、酸化膜の膜厚みが0.4nm以上で容量変化率が-10以上となり、特に高い耐湿性を有する。比較例で容量変化率を-10以上にする場合、Al2O3膜を20nm以上に厚くする必要があるが、本実施例1では20nmより薄い酸化膜で耐湿性を高めることができる。また実施例1では、酸化膜の膜厚みが5nm以下で耐電圧変化率が-4以上となり、特に高い耐電圧性を有する。また酸化膜の膜厚みが5nmを越えた範囲でも、Al2O3膜を用いた比較例と比べて耐電圧性が優れている。以上より本実施例1では、酸化膜の膜厚みが20nmより小さい範囲で比較例よりも優れた耐湿性および耐電圧性を有する。また酸化膜の膜厚みが0.4nm以上5nm以下の範囲で容量変化率-10以上、耐電圧変化率-4以上となり、特に高い耐湿性および耐電圧性を有する。その理由を以下に説明する。すなわちマグネシウムはアルミニウムよりも水との反応が速いため、フィルム中の水分と反応し、酸化膜を形成する。このため、フィルム中の水分が低減し、蒸着膜の酸化劣化が抑制される。また、一旦酸化膜が形成された後は、これ以上酸化が起こりにくくなるため、金属蒸着電極の絶縁化を抑制し、容量変化を低減できる。したがって、本実施例1のように金属蒸着電極をアルミニウムとマグネシウムの合金で形成することにより、吸湿時に酸化膜が形成され易く、容量変化を抑制し、耐湿性を高めることができる。またMgAl2O4膜は薄くても高い耐湿性を有するため、金属蒸着電極の膜厚を小さくすることができ、セルフヒーリング性を高く保つことができる。以上より本実施例1は、耐電圧特性を保ちつつ、耐湿性を高めることができる。またマグネシウムはアルミニウムよりも水との反応性が高いため、マグネシウム単体の酸化膜MgO膜もAl2O3膜より高い耐湿性を有するが、アルミニウムとマグネシウムの合金からなる酸化膜MgAl2O4膜は、MgO膜のような潮解性がないため、吸湿しても耐湿性の低下が小さい。従って表面にMgAl2O4膜を形成することによって、より高い耐湿特性を実現できる。なお、MgAl2O4膜は金属蒸着電極4a、4bのいずれに設けてもよく、双方に設けてもよいが、特にP極となる金属蒸着電極4aに設けることが好ましい。MgAl2O4は絶縁性であるため、P極となる金属蒸着電極4a上に設けることで電圧印加時に陽極酸化しにくくなる。すなわち金属蒸着電極4aのアルミニウムが絶縁性のAl2O3になるのを抑え、容量低下を抑制できる。